Способ селективного извлечения свинца и серебра и карбонатный концентрат свинца и серебра, полученный вышеуказанным способом

1. Способ селективного извлечения свинца и серебра, включающий окислительное выщелачивание отходов гидрометаллургического производства, содержащих по крайней мере свинец и серебро, в присутствии рассола хлорида и окислителя, посредством чего обеспечивают селективное придание растворимости свинцу и серебру за счет их перевода в состояние растворимых хлоридов; проведение реакции обогащенного выщелачивающего раствора, полученного в вышеуказанном окислительном выщелачивании, с карбонатным соединением в качестве осаждающего вещества, посредством чего обеспечивают совместное осаждение свинца и серебра в виде карбонатного концентрата, и очистку полученного концентрата посредством контакта указанного концентрата с раствором карбонатного соединения при содержании в карбонатном концентрате свинца и серебра хлоридов 0,01-0,5% в пересчете на сухую массу.
2. Способ по п. 1, в котором в качестве отходов гидрометаллургического производства при окислительном выщелачивании используют отходы с содержанием свинца от 10% до 40% по массе по отношению к полной массе отходов в сухом состоянии и содержанием серебра от 50 до 500 частей на миллион по отношению к полной массе отходов.
3. Способ по п. 1, в котором в качестве рассола хлорида при окислительном выщелачивании используют рассол хлорида натрия.
4. Способ по п. 1, в котором в качестве окислителя при окислительном выщелачивании используют гипохлорит натрия.
5. Способ по п. 1, в котором окислительное выщелачивание осуществляют при окислительно-восстановительном потенциале Ag/AgCl от 100 до 350 мВ.
6. Способ по п. 1, в котором окислительное выщелачивание осуществляют при рН от 0,5 до 4.
7. Способ по п. 1, в котором осаждающее вещество представляет собой карбонат натрия.
8. Способ по п. 1, в котором реакцию обогащенного выщелачивающего раствора с карбонатным соединением осуществляют путем добавления обогащенного выщелачиваемого раствора, полученного в окислительном выщелачивании, и раствора, содержащего карбонатное соединение, в буферный раствор.
9. Способ по п. 1, в котором в конечный раствор, полученный после реакции карбонатного соединения с обогащенным выщелачиваемым раствором, добавляют дополнительное осаждающее вещество или связывающее вещество.
10. Способ по п. 9, в котором дополнительное осаждающее вещество выбрано из группы, включающей сульфид натрия и гидросульфид натрия.
11. Способ по п. 9, в котором связывающее вещество представляет собой порошок металлического свинца.
12. Способ по п. 1, в котором реакцию обогащенного выщелачивающего раствора с карбонатным соединением осуществляют при рН от 6 до 8.
13. Способ по любому из пп. 1-12, в котором карбонатное соединение раствора для очистки полученного концентрата представляет собой карбонат натрия.
14. Карбонатный концентрат свинца и серебра, полученный способом по пп. 1-13.
15. Концентрат по п. 14, который имеет содержание хлоридов 0,01-0,5% в пересчете на сухую массу.